(57)【要約】【課題】高強度の亜鉛系めっき鋼板、複雑な成形を施される亜鉛系めっき鋼板に対しても安定的に優れたプレス成形性を有する亜鉛系めっき鋼板を製造する方法および優れたプレス成形性を有する亜鉛系めっき鋼板を提供する。【解決手段】亜鉛系めっき鋼板の表面にフッ素樹脂を含む酸性溶液を接触させた状態で１〜６０秒間保持し、その後、水洗、乾燥を行うことにより、酸化物層及び／又は水酸化物層から構成されるフッ素樹脂含有皮膜を形成する皮膜形成工程を備える亜鉛系めっき鋼板の製造方法を採用する。【選択図】なし【特許請求の範囲】
【請求項１】
亜鉛系めっき鋼板の表面にフッ素樹脂を含む酸性溶液を接触させた状態で１〜６０秒間保持し、その後、水洗、乾燥を行うことにより、平均厚さが１０ｎｍ以上であり、酸化物及び／又は水酸化物を含む層から構成されるフッ素樹脂含有皮膜を形成する皮膜形成工程を備える亜鉛系めっき鋼板の製造方法。
【請求項２】
前記フッ素樹脂は、平均粒子径が５０〜３０００ｎｍである粒子状のフッ素樹脂を含有することを特徴とする請求項1に記載の亜鉛系めっき鋼板の製造方法。
【請求項３】
前記フッ素樹脂として、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、ポリクロロトリフルオロエチレン（ＰＣＴＦＥ）、ポリフッ化ビニリデン（ＰＶＤＦ）、ポリフッ化ビニル（ＰＶＦ）、エチレン−テトラフルオロエチレン共重合体（ＥＴＦＥ）、エチレン−クロロトリフルオロエチレン共重合体（ＥＣＴＦＥ）のうち、少なくとも１種類以上を合計で０．１〜５０ｇ/Ｌ含有することを特徴とする請求項１または２に記載の亜鉛系めっき鋼板の製造方法。
【請求項４】
前記酸性溶液は、ｐＨ緩衝作用を有し、かつ、１リットルの酸性溶液のｐＨを２．０から５．０まで上昇させるのに必要な１．０ｍｏｌ/Ｌ水酸化ナトリウム溶液の量（Ｌ）で定義するｐＨ上昇度が０．０５〜０．５の範囲であることを特徴とする請求項１〜３のいずれかに記載の亜鉛系めっき鋼板の製造方法。
【請求項５】
前記酸性溶液は、酢酸塩、フタル酸塩、クエン酸塩、コハク酸塩、乳酸塩、酒石酸塩、ホウ酸塩、リン酸塩のうち少なくとも１種類以上を合計で５〜５０ｇ／Ｌ含有し、
前記酸性溶液のｐＨが０．５〜６．０であり、
前記酸性溶液の液温が２０〜７０℃であることを特徴とする請求項１〜４のいずれかに記載の亜鉛系めっき鋼板の製造方法。
【請求項６】
前記皮膜形成工程において、前記接触させた状態は、亜鉛系めっき鋼板の表面に前記酸性溶液により液膜を形成させた状態であり、前記液膜の付着量が３０ｇ／ｍ２以下であることを特徴とする請求項１〜５のいずれかに記載の亜鉛系めっき鋼板の製造方法。
【請求項７】
請求項1〜６のいずれかに記載の亜鉛系めっき鋼板の製造方法により生産され、
Ｚｎおよびフッ素樹脂を含み、酸化物及び／又は水酸化物を含む層から構成されるフッ素樹脂含有皮膜を有し、
前記フッ素樹脂含有皮膜の平均厚さが、１０ｎｍ以上であることを特徴とする亜鉛系めっき鋼板。
【発明の詳細な説明】
【技術分野】
【０００１】
本発明は、プレス成形時の摺動抵抗が小さく、優れたプレス成形性を有する亜鉛系めっき鋼板を安定して製造する方法および優れたプレス成形性を有する亜鉛系めっき鋼板に関する。
【背景技術】
【０００２】
亜鉛系めっき鋼板は自動車車体用途を中心に広範な分野で広く利用される。通常、亜鉛系めっき鋼板は、プレス成形を施した後に使用に供される。しかし、亜鉛系めっき鋼板は、冷延鋼板に比べてプレス成形性が劣るという欠点を有する。これはプレス金型での亜鉛系めっき鋼板の摺動抵抗が冷延鋼板に比べて大きいことが原因である。すなわち、金型とビードでの摺動抵抗が大きい部分で、摺動抵抗が大きい亜鉛系めっき鋼板がプレス金型に流入しにくくなり、鋼板の破断が起こりやすい。
【０００３】
そのため、亜鉛系めっき鋼板使用時のプレス成形性を向上させる方法として、高粘度の潤滑油を塗布する方法が広く用いられる。しかし、この方法では、潤滑油が高粘性であるため、塗装工程で脱脂不良による塗装欠陥が発生する。また、プレス時の油切れにより、プレス性能が不安定になる等の問題がある。このため、亜鉛系めっき鋼板自身のプレス成形性の改善が要求されている。
【０００４】
上記の問題を解決する方法として、特許文献１には、亜鉛系めっき鋼板の表面に電解処理、浸漬処理、塗布酸化処理、または加熱処理を施すことにより、亜鉛を主体とする酸化膜を形成させてプレス加工性を向上させる技術が開示されている。
【０００５】
特許文献２には、鋼板を溶融亜鉛めっき後、加熱処理により合金化し、さらに調質圧延を施した後にｐＨ緩衝作用を有する酸性溶液と接触させ、所定時間保持した後水洗することでめっき表層に酸化物層を形成させ、プレス成形性を向上させる技術が開示されている。
【０００６】
特許文献３には、調質圧延後の溶融亜鉛めっき鋼板を、ｐＨ緩衝作用を有する酸性溶液と接触させ、鋼板表面に酸性溶液の液膜が形成された状態で所定時間保持した後水洗、乾燥し、めっき表面に酸化物層を形成したプレス成形性に優れる溶融亜鉛めっき鋼板が開示されている。
【０００７】
特許文献４には、電気亜鉛めっき鋼板を、ｐＨ緩衝作用を有する酸性溶液もしくは酸性の電気亜鉛めっき浴と接触させ、その後に所定時間保持した後水洗、乾燥し、めっき表面にＺｎ系酸化物を形成した、プレス成形性に優れる電気亜鉛めっき鋼板が開示されている。
【０００８】
特許文献５には、亜鉛系めっき鋼板を酸性溶液に接触させ、所定時間保持し、水洗・乾燥を行うことにより表面に酸化物層及び／又は水酸化物層を形成する亜鉛系めっき鋼板の製造方法において、酸性溶液中に酸化物コロイドを含有させることにより、優れたプレス成形性を得る技術が開示されている。
【先行技術文献】
【特許文献】
【０００９】
【特許文献１】特開平２−１９０４８３号公報
【特許文献２】特許第３８０７３４１号公報
【特許文献３】特許第４３２９３８７号公報
【特許文献４】特開２００５−２４８２６２号公報
【特許文献５】特許第５３８６８４２号公報
【発明の概要】
【発明が解決しようとする課題】
【００１０】
上記特許文献１〜５に記載の技術を適用した場合、通常の亜鉛系めっき鋼板と比較すると良好なプレス成形性を得ることができる。しかし、近年では自動車車体の軽量化の観点から高強度の亜鉛系めっき鋼板が広く用いられるようになり、従来以上のプレス成形性が求められるようになっている。
【００１１】
また、比較的強度の低い亜鉛系めっき鋼板に対しても、より複雑な成形を可能とするため、更なるプレス成形性の向上が必要である。
【００１２】
上記特許文献１〜５に記載の技術を高強度の亜鉛系めっき鋼板に適用した場合には必ずしも十分な効果を得ることができず、比較的強度の低い亜鉛系めっき鋼板に対しても、複雑な成形を可能とするには十分ではなかった。
【００１３】
本発明は、かかる事情に鑑みてなされたものであって、高強度の亜鉛系めっき鋼板、複雑な成形を施される亜鉛系めっき鋼板に対しても安定的に優れたプレス成形性を有する亜鉛系めっき鋼板を製造する方法および優れたプレス成形性を有する亜鉛系めっき鋼板を提供することを目的とする。
【課題を解決するための手段】
【００１４】
発明者らは、上記課題を解決するために、亜鉛系めっき鋼板の表面処理に関する種々の検討を行った。その結果、フッ素樹脂を酸性溶液中に含有させ、酸化物及び／又は水酸化物を含む層にフッ素樹脂を分散、付着させることで、摩擦係数を大幅に低下させ、プレス成形性を向上させることが可能となることを見出し、本発明を完成させた。
【００１５】
本発明は、以上の知見に基づきなされたものであり、その要旨は以下の通りである。
【００１６】
［１］亜鉛系めっき鋼板の表面にフッ素樹脂を含む酸性溶液を接触させた状態で１〜６０秒間保持し、その後、水洗、乾燥を行うことにより、平均厚さが１０ｎｍ以上であり、酸化物及び／又は水酸化物を含む層から構成されるフッ素樹脂含有皮膜を形成する皮膜形成工程を備える亜鉛系めっき鋼板の製造方法。
【００１７】
［２］前記フッ素樹脂は、平均粒子径が５０〜３０００ｎｍである粒子状のフッ素樹脂を含有することを特徴とする［１］に記載の亜鉛系めっき鋼板の製造方法。
【００１８】
［３］前記フッ素樹脂として、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、ポリクロロトリフルオロエチレン（ＰＣＴＦＥ）、ポリフッ化ビニリデン（ＰＶＤＦ）、ポリフッ化ビニル（ＰＶＦ）、エチレン−テトラフルオロエチレン共重合体（ＥＴＦＥ）、エチレン−クロロトリフルオロエチレン共重合体（ＥＣＴＦＥ）のうち、少なくとも１種類以上を合計で０．１〜５０ｇ/Ｌ含有することを特徴とする［１］または［２］に記載の亜鉛系めっき鋼板の製造方法。
【００１９】
［４］前記酸性溶液は、ｐＨ緩衝作用を有し、かつ、１リットルの酸性溶液のｐＨを２．０から５．０まで上昇させるのに必要な１．０ｍｏｌ/Ｌ水酸化ナトリウム溶液の量（Ｌ）で定義するｐＨ上昇度が０．０５〜０．５の範囲であることを特徴とする［１］〜［３］のいずれかに記載の亜鉛系めっき鋼板の製造方法。
【００２０】
［５］前記酸性溶液は、酢酸塩、フタル酸塩、クエン酸塩、コハク酸塩、乳酸塩、酒石酸塩、ホウ酸塩、リン酸塩のうち少なくとも１種類以上を合計で５〜５０ｇ／Ｌ含有し、前記酸性溶液のｐＨが０．５〜６．０であり、前記酸性溶液の液温が２０〜７０℃であることを特徴とする［１］〜［４］のいずれかに記載の亜鉛系めっき鋼板の製造方法。
【００２１】
［６］前記皮膜形成工程において、前記接触させた状態は、亜鉛系めっき鋼板の表面に前記酸性溶液により液膜を形成させた状態であり、前記液膜の付着量が３０ｇ／ｍ２以下であることを特徴とする［１］〜［５］のいずれかに記載の亜鉛系めっき鋼板の製造方法。
【００２２】
［７］［１］〜［６］のいずれかに記載の亜鉛系めっき鋼板の製造方法により生産され、Ｚｎおよびフッ素樹脂を含み、酸化物及び／又は水酸化物を含む層から構成されるフッ素樹脂含有皮膜を有し、前記フッ素樹脂含有皮膜の平均厚さが、１０ｎｍ以上であることを特徴とする亜鉛系めっき鋼板。
【発明の効果】
【００２３】
本発明によれば、亜鉛系めっき鋼板と金型等との摩擦係数が顕著に低下する。このため、高強度の亜鉛めっき鋼板のプレス成形時や、比較的強度の低い亜鉛系めっき鋼板に対して、バックドアなどの複雑形状化に必要とされる深絞り加工などの難成形時においても、プレス成形時の割れ危険部位での摺動抵抗が小さく張り出し性が良好である。即ち、本発明によれば、優れたプレス成形性を有する亜鉛系めっき鋼板を得ることができる。
【００２４】
なお、本発明において、「高強度」とは引張強度（ＴＳ）が４４０ＭＰａ以上を想定しており、「比較的強度の低い」とはＴＳが４４０ＭＰａ未満を想定している。
【図面の簡単な説明】
【００２５】
【図１】摩擦係数測定装置を示す概略正面図である。
【図２】条件１のビード形状・寸法を示す概略斜視図である。
【図３】条件２のビード形状・寸法を示す概略斜視図である。
【発明を実施するための形態】
【００２６】
本発明の亜鉛系めっき鋼板の製造方法は、表面にフッ素樹脂含有皮膜を有する亜鉛系めっき鋼板の製造方法である。本発明では、フッ素樹脂含有皮膜を形成するための溶液は酸性溶液であり、この酸性溶液がフッ素樹脂を含有する。また、本発明では、フッ素樹脂含有皮膜を形成するための方法として、亜鉛系めっき鋼板に酸性溶液を接触させた後１〜６０秒間保持し、その後、水洗と乾燥を行う皮膜形成工程を有する方法を採用する。
【００２７】
本発明では、上記皮膜形成工程を行うことにより、亜鉛系めっき鋼板表面に、酸化物及び／又は水酸化物を含む層から構成されるフッ素樹脂含有皮膜を形成する。酸化物及び／又は水酸化物を含む層から構成されるフッ素樹脂含有皮膜とすることで、良好なプレス成形性を実現できる。このメカニズムは以下のように考えることができる。
【００２８】
亜鉛系めっき鋼板を酸性溶液に接触させると、鋼板側では亜鉛の溶解が生じる。この亜鉛の溶解は、同時に水素発生を生じるため、亜鉛の溶解が進行すると、酸性溶液中の水素イオン濃度が減少する。その結果、酸性溶液のｐＨが上昇し、酸化物及び／又は水酸化物を含む層が安定となるｐＨ領域に達すると、亜鉛系めっき鋼板表面に酸化物及び／又は水酸化物を含む層を形成すると考えられる。この際にフッ素樹脂を含有する酸性溶液を使用すると、皮膜中又は皮膜表層にフッ素樹脂が分散及び／又は付着する。また、このフッ素樹脂含有の皮膜の形成は、めっき層表面をわずかに溶解させながら進行するものである。このため、このフッ素樹脂含有皮膜は、フッ素樹脂を分散させた溶媒を用いた塗布処理などにより得られる皮膜と比較して密着性（めっき層表面と皮膜との密着性）も良好である。また、本発明では、酸化物及び／又は水酸化物を含む層の沈殿反応を利用するため、加熱処理などにより表面を完全被覆することで得られる皮膜と比較すると、厚い皮膜を形成できる。
【００２９】
本発明では、酸性溶液中のフッ素樹脂は、酸性溶液中に分散させる必要がある。攪拌等により所望の分散状態にすればよい。
【００３０】
フッ素樹脂はそれ自身の摩擦係数が低く、潤滑剤として広く用いられている。このような性質を持つフッ素樹脂が分散及び／又は付着したフッ素樹脂含有皮膜が金型と鋼板の間に存在することで、摩擦係数が著しく低下し、優れたプレス成形性を得ることが可能である。
【００３１】
フッ素樹脂を効率よく皮膜中に含有させるためには、平均粒子径が５０〜３０００ｎｍの範囲にある粒子状のフッ素樹脂を用いることが好ましい。平均粒子径が５０ｎｍ未満でも摩擦係数を低減する効果は見込まれるが、粒子の作製が困難であり、液中で凝集を起こしやすくなり、フッ素樹脂を含む酸性溶液の管理が困難となる場合がある。粒子径が３０００ｎｍを超えると、フッ素樹脂が皮膜中に取り込まれ難くなり、また密着性（めっき層表面と皮膜との密着性）が劣る傾向がある。本発明では、平均粒子径が１００〜５００ｎｍの粒子状フッ素樹脂を、酸性処理液に含有させることが好ましい。平均粒子径はレーザー回折法で測定して得られた値を採用する。
【００３２】
フッ素樹脂は、フッ素樹脂含有皮膜を構成する酸化物及び／又は水酸化物を含む層に分散して含まれる。
【００３３】
本発明におけるフッ素樹脂としては、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、ポリクロロトリフルオロエチレン（ＰＣＴＦＥ）、ポリフッ化ビニリデン（ＰＶＤＦ）、ポリフッ化ビニル（ＰＶＦ）、エチレン−テトラフルオロエチレン共重合体（ＥＴＦＥ）、エチレン−クロロトリフルオロエチレン共重合体（ＥＣＴＦＥ）のうち、少なくとも１種類以上を合計で０．１〜５０ｇ/Ｌ含有することが好ましい。その含有量が０．１ｇ／Ｌ未満では、亜鉛系めっき鋼板表面に存在するフッ素樹脂量が少ないため、十分な摩擦係数の低下効果が得られない場合がある。また、その含有量が５０ｇ/Ｌを超えると、十分な摺動特性は得られるが、亜鉛系めっき鋼板表面に存在するフッ素樹脂量は飽和し、フッ素樹脂のコストが増加する場合がある。
【００３４】
使用する酸性溶液は、ｐＨ=０．５〜６．０の領域においてｐＨ緩衝作用を有するものが好ましい。これは、上記ｐＨ範囲でｐＨ緩衝作用を有する酸性溶液を使用すると、所定時間保持することで、酸性溶液とめっき層の反応によりＺｎの溶解とＺｎ系酸化物の形成反応が十分に生じ、亜鉛系めっき鋼板表面に酸化物及び／又は水酸化物を含む層を安定して得ることができるためである。
【００３５】
また、このようなｐＨ緩衝作用を、１リットルの酸性溶液のｐＨを２．０〜５．０まで上昇させるのに要する１．０ｍｏｌ/Ｌ水酸化ナトリウム水溶液の量（Ｌ）で定義するｐＨ上昇度で評価できる。本発明では、この値が０．０５〜０．５の範囲にあるとよい。ｐＨ上昇度が０．０５未満であると、ｐＨの上昇が速やかに起こって酸化物及び／又は水酸化物を含む層の形成に十分な亜鉛の溶解が得られない場合がある。一方で、ｐＨ上昇度が０．５を超えると、Ｚｎの溶解が促進され、酸化物及び／又は水酸化物を含む層の形成に長時間を有するだけでなく、めっき層の損傷も激しく、本来の防錆鋼板としての役割も失う場合がある。ここで、ｐＨが２．０を超える酸性溶液のｐＨ上昇度は、硫酸などのｐＨ＝２．０〜５．０の範囲でほとんど緩衝性を有しない無機酸を酸性溶液に添加してｐＨを一旦２．０に低下させて評価することとする。
【００３６】
このようなｐＨ緩衝作用を有する酸性溶液としては、酢酸ナトリウム（ＣＨ３ＣＯＯＮａ）などの酢酸塩やフタル酸水素カリウム（（ＫＯＯＣ）２Ｃ６Ｈ４）などのフタル酸塩、クエン酸ナトリウム（Ｎａ３Ｃ６Ｈ５Ｏ７）やクエン酸二水素カリウム（ＫＨ２Ｃ６Ｈ５Ｏ７）などのクエン酸塩、コハク酸ナトリウム（Ｎａ２Ｃ４Ｈ４Ｏ４）などのコハク酸塩、乳酸ナトリウム（ＮａＣＨ３ＣＨＯＨＣＯ２）などの乳酸塩、酒石酸ナトリウム（Ｎａ２Ｃ４Ｈ４Ｏ６）などの酒石酸塩、ホウ酸塩、リン酸塩が挙げられ、これらのうち少なくとも１種類以上を合計で５〜５０ｇ/Ｌ含有する水溶液を使用することができる。濃度が５ｇ/Ｌ未満であると、Ｚｎの溶解とともに溶液のｐＨ上昇が比較的すばやく生じるため、摺動性の向上に十分な酸化物及び／又は水酸化物を含む層を形成することができない場合がある。また、濃度が５０ｇ/Ｌを超えると、Ｚｎの溶解が促進され、酸化物及び／又は水酸化物を含む層の形成に長時間を有するだけでなく、めっき層の損傷も激しく、本来の防錆鋼板としての役割も失う場合がある。
【００３７】
酸性溶液のｐＨは０．５〜６．０の範囲にあることが望ましい。これはｐＨが６．０を超えると、溶液中でＺｎの溶解が十分に生じず、酸化物及び／又は水酸化物を含む層の形成が十分でなくなる場合があるためである。一方、ｐＨが低すぎると、亜鉛の溶解が促進され、めっき付着量の減少だけでなく、めっき皮膜に亀裂が生じ加工時に剥離が生じやすくなる。このため、ｐＨが０．５以上であることが望ましい。
【００３８】
酸性溶液の温度については、２０〜７０℃の範囲であることが好ましい。これは２０℃未満であると、酸化物及び／又は水酸化物を含む層の生成反応に長時間を有し、生産性の低下を招く場合があるためである。一方、温度が高い場合には、反応は比較的すばやく進行するが、逆に鋼板表面に処理ムラを発生しやすくなる。このため、酸性溶液の温度は７０℃以下の温度に制御することが望ましい。
【００３９】
亜鉛系めっき鋼板を酸性溶液に接触させる方法には特に制限はなく、めっき鋼板を酸性溶液に浸漬する方法、めっき鋼板に酸性溶液をスプレーする方法、塗布ロールを介して酸性溶液をめっき鋼板に塗布する方法等があるが、保持は、液膜状の酸性溶液が亜鉛系めっき鋼板表面に存在する状態で行うことが望ましい。これは、鋼板表面に存在する酸性溶液の量が多いと、亜鉛の溶解が生じても溶液のｐＨが上昇せず、次々と亜鉛の溶解が生じるのみであり、酸化物及び／又は水酸化物を含む層を形成するまでに長時間を有するだけでなく、めっき層の損傷も激しく、本来の防錆鋼板としての役割も失うことが考えられるためである。この観点から、亜鉛系めっき鋼板表面に形成する酸性溶液の液膜の量は、３０ｇ/ｍ２以下に調整することが好ましく有効である。より好ましくは、液膜の乾燥を防ぐ目的で１ｇ/ｍ２以上の液膜量が適している。溶液膜量の調整は、絞りロール、エアワイピング等で行うことができる。
【００４０】
また、酸性溶液を接触させた状態での保持時間は、１〜６０秒間必要である。これは水洗までの時間が１秒未満であると、溶液のｐＨが上昇し酸化物及び／又は水酸化物を含む層が形成される前に、酸性溶液が洗い流されるために、摺動性の向上効果が得られず、また６０秒を超えても、酸化物層の量に変化が見られないためである。
【００４１】
なお、本発明では、使用する酸性溶液中にフッ素樹脂を含有していれば摺動性に優れた酸化物層を安定して形成できるため、酸性溶液中にその他の金属イオンや無機化合物などを不純物として、あるいは故意に含有していても本発明の効果が損なわれるものではない。
【００４２】
本発明におけるフッ素樹脂含有皮膜は、Ｚｎおよびフッ素樹脂を必須成分として含み、平均厚さが１０ｎｍ以上であることが必要である。フッ素樹脂含有皮膜の平均厚さが１０ｎｍ未満であると摺動抵抗を低下させる効果が不十分となる。一方、フッ素樹脂含有皮膜の平均厚さが２００ｎｍを超えると、プレス加工中に皮膜が破壊し摺動抵抗が上昇し、また溶接性が低下する傾向にあるため好ましくない。
【００４３】
上記フッ素樹脂含有皮膜形成後の水洗は、主に酸性溶液除去のために行われ、乾燥は皮膜上の水分除去の目的で行われる。一般的な水洗、乾燥方法を採用すればよい。
【実施例】
【００４４】
本発明を実施例により更に詳細に説明する。
板厚０．８ｍｍの電気亜鉛めっき鋼板（ＥＧ）、合金化溶融亜鉛めっき鋼板（ＧＡ）および溶融亜鉛めっき鋼板（ＧＩ）上に、皮膜形成工程として、表１に示すように、フッ素樹脂粒子を各濃度添加し、ｐＨを硫酸で調整した各種の酸性溶液に３秒浸漬した。その後、ロール絞りを行い、液量を調整した後、１〜６０秒間大気中、室温にて放置し、十分水洗を行った後、乾燥を実施した。
【００４５】
次に、以上により得られた鋼板に対して、プレス成形性を簡易的に評価する手法として摩擦係数を測定し、亜鉛系めっき鋼板表面に形成されたフッ素樹脂含有皮膜の膜厚を測定した。さらに、フッ素樹脂が皮膜中に含まれていることを確認するため、表面フッ素強度を測定した。
【００４６】
なお、摩擦係数の測定方法、膜厚測定方法、フッ素強度測定方法は以下の通りである。
【００４７】
摺動性評価試験（摩擦係数の測定）
プレス成形性を評価するために、各供試材の摩擦係数を以下のようにして測定した。図１は摩擦係数測定装置を示す概略正面図である。同図に示すように、供試材から採取した摩擦係数測定用試料１が試料台２に固定され、試料台２は、水平移動可能なスライドテーブル３の上面に固定されている。スライドテーブル３の下面には、これに接したローラ４を有する上下動可能なスライドテーブル支持台５が設けられ、これを押し上げることによりビード６による摩擦係数測定用試料１への押し付け荷重Ｎを測定するための第１ロードセル７がスライドテーブル支持台５に取り付けられている。上記押し付け力を作用させた状態でスライドテーブル３を水平方向へ移動させた際の摺動抵抗力Ｆを測定するために第２ロードセル８が、スライドテーブル３の一方の端部に取り付けられている。なお、潤滑油としてスギムラ化学社製のプレス用洗浄油プレトンＲ３５２Ｌを摩擦係数測定用試料１の表面に塗布して試験を行った。
【００４８】
図２、３は使用したビードの形状・寸法を示す概略斜視図である。ビード６の下面が試料１の表面に押し付けられた状態で摺動する。図２に示すビード６の形状は幅１０ｍｍ、試料の摺動方向長さ４ｍｍ、摺動方向両端の下部は曲率０．５ｍｍＲの曲面で構成され、試料が押し付けられるビード下面は幅１０ｍｍ、摺動方向長さ３ｍｍの平面を有する。図３に示すビード６の形状は幅１０ｍｍ、試料の摺動方向長さ５９ｍｍ、摺動方向両端の下部は曲率４．５ｍｍＲの曲面で構成され、試料が押し付けられるビード下面は幅１０ｍｍ、摺動方向長さ５０ｍｍの平面を有する。
【００４９】
摩擦係数測定試験は下に示す２条件で行った。
［条件１］
図２に示すビードを用い、押し付け荷重Ｎ：４００ｋｇｆ、試料の引き抜き速度（スライドテーブル１３の水平移動速度）：１００ｃｍ/ｍｉｎとした。
［条件２］
図３に示すビードを用い、押し付け荷重Ｎ：４００ｋｇｆ、試料の引き抜き速度（スライドテーブル１３の水平移動速度）：２０ｃｍ/ｍｉｎとした。
供試材とビードとの間の摩擦係数μは、式：μ＝Ｆ/Ｎで算出した。
【００５０】
酸化(水酸化)膜厚の測定
膜厚が９６ｎｍの熱酸化ＳｉＯ２膜が形成されたＳｉウエハを参照物質として用い、蛍光Ｘ線分析装置でＯ−Ｋα線を測定することで、ＳｉＯ２換算のフッ素樹脂含有皮膜の平均厚さを求めた。分析面積は３５ｍｍφである。
【００５１】
フッ素強度の測定
蛍光Ｘ線分析装置でＦ−Ｋα線を測定することでフッ素強度を求めた。分析面積は３５ｍｍφである。
【００５２】
以上より得られた試験結果を条件と併せて表１〜３に示す。
【００５３】
【表１】
2016098380.tif 000002
【００５４】
【表２】
2016098380.tif 000003
【００５５】
【表３】
2016098380.tif 000004
【００５６】
表１〜３に示す試験結果から下記事項が明らかとなった。
【００５７】
表１は電気亜鉛めっき（ＥＧ）に適用した例である。Ｎｏ．１は酸性溶液による処理を行っていない比較例である。条件１・条件２において摩擦係数が高い。Ｎｏ．２〜６はフッ素樹脂を含まない酸性溶液で処理をした比較例である。Ｎｏ．１と比較すると摩擦係数が低い。Ｎｏ．７〜２５、２７〜４７、４９〜５２はフッ素樹脂を含有する酸性溶液で処理を行った発明例であり、いずれの条件でもフッ素樹脂を含まない比較例Ｎｏ．２〜６と比較して摩擦係数が低下している。Ｎｏ．２６、４８では皮膜の形成がほとんど見られず、酸化膜厚が適用範囲外の比較例であり、摩擦係数の低下がほとんど認められない。
【００５８】
表２は合金化溶融亜鉛めっき鋼板（ＧＡ）、表３は溶融亜鉛めっき鋼板（ＧＩ）に対する実施例である。いずれの発明例においても摩擦係数の低下が認められ、めっき種によらず、フッ素樹脂含有により摩擦係数が低下することが確認された。
【産業上の利用可能性】
【００５９】
本発明の亜鉛系めっき鋼板はプレス成形性に優れることから、自動車車体用途を中心に広範な分野で適用できる。
【符号の説明】
【００６０】
１  摩擦係数測定用試料
２  試料台
３  スライドテーブル
４  ローラ
５  スライドテーブル支持台
６  ビード
７  第１ロードセル
８  第２ロードセル
９  レール
Ｎ  押付荷重
Ｆ  摺動抵抗力
【図１】
2016098380.tif 000005
【図２】
2016098380.tif 000006
【図３】
2016098380.tif 000007